(57)【要約】      （修正有）【課題】イオン電導性を示し、かつ、液晶相を示す温度範囲が広い化合物の提供。【解決手段】式（１）で表わされる化合物。Ｒ１−Ｒ２−Ｏ−ＣＨ２−ＣＦ２−（−Ｏ−ＣＦ２−ＣＦ２−）ｎ−Ｏ−Ｒ３（１）、−ＣＦ３（３１）−ＣＦ２−ＣＨ２−ＯＨ（３２）、−ＣＦ２−ＣＨ２−Ｏ−ＣＯＯＣＨ３（３３）2017088551.tif 000019[ｎは２〜４の整数；Ｒ１は、Ｃ４〜２０（好ましくはＣ５〜１０）の直鎖アルキル基又は直鎖アルコキシ基；Ｒ２は、単結合又は２価連結基、好ましくは、式（２１）〜（２３）；Ｒ３は、１価有機基、好ましくは、式（３１）〜（３３）。]【選択図】なし【特許請求の範囲】
【請求項１】
下記式（１）で表わされる化合物。
Ｒ１−Ｒ２−Ｏ−ＣＨ２−ＣＦ２−（−Ｏ−ＣＦ２−ＣＦ２−）ｎ−Ｏ−Ｒ３    （１）
ただしｎは２〜４の整数；Ｒ１は、炭素数４〜２０の直鎖アルキル基または炭素数４〜２０の直鎖アルコキシ基；Ｒ２は、単結合または２価連結基；Ｒ３は、１価有機基である。
【請求項２】
前記Ｒ２が、単結合および下記式（２１）〜（２３）で表わされる２価連結基のいずれか一つである請求項１に記載の化合物。
【化１】
2017088551.tif 000017
【請求項３】
前記Ｒ３が、下記式（３１）〜（３３）で表わされるいずれかの１価有機基である請求項１または２に記載の化合物。
−ＣＦ３      （３１）
−ＣＦ２−ＣＨ２−ＯＨ      （３２）
−ＣＦ２−ＣＨ２−Ｏ−ＣＯＯＣＨ３      （３３）
【請求項４】
前記式（１）の化合物が、下記式（１１）〜（１４）で表わされるいずれか一つの化合物である請求項１に記載の化合物。
【化２】
2017088551.tif 000018
【発明の詳細な説明】
【技術分野】
【０００１】
本発明は化合物に関する。
【背景技術】
【０００２】
メソゲン部位とイオン電導性部位とを有する液晶化合物を用いて、リチウムイオン等の導電経路を形成する固体電解質に関する研究が進められている（非特許文献１参照）。しかし構造が類似であっても、液晶相を示す温度範囲がより広い化合物が求められている。
【先行技術文献】
【非特許文献】
【０００３】
【非特許文献１】Kenji Kishimoto他、"Nano-segregated polymeric film exhibiting high ionic conductivities"、Journal of American Chemical Society、2005年、第127巻、p.15618-15623
【発明の概要】
【発明が解決しようとする課題】
【０００４】
本発明は、イオン電導性を示し、かつ、液晶相を示す温度範囲が広い化合物の提供を目的とする。
【課題を解決するための手段】
【０００５】
本発明は以下の各項に示される発明である。
＜１＞
下記式（１）で表わされる化合物。
Ｒ１−Ｒ２−Ｏ−ＣＨ２−ＣＦ２−（−Ｏ−ＣＦ２−ＣＦ２−）ｎ−Ｏ−Ｒ３    （１）
ただしｎは２〜４の整数；Ｒ１は、炭素数４〜２０の直鎖アルキル基または炭素数４〜２０の直鎖アルコキシ基；Ｒ２は、単結合または２価連結基；Ｒ３は、１価有機基である。
＜２＞
前記Ｒ２が、単結合および下記式（２１）〜（２３）で表わされる２価連結基のいずれか一つである＜１＞に記載の化合物。
【０００６】
【化１】
2017088551.tif 000002
【０００７】
＜３＞
前記Ｒ３が、下記式（３１）〜（３３）で表わされるいずれかの１価有機基である＜１＞または＜２＞に記載の化合物。
−ＣＦ３      （３１）
−ＣＦ２−ＣＨ２−ＯＨ      （３２）
−ＣＦ２−ＣＨ２−Ｏ−ＣＯＯＣＨ３      （３３）
＜４＞
前記式（１）の化合物が、下記式（１１）〜（１４）で表わされるいずれか一つの化合物である＜１＞に記載の化合物。
【０００８】
【化２】
2017088551.tif 000003
【発明の効果】
【０００９】
本発明の化合物は、イオン電導性を示し、かつ、液晶相を示す温度範囲が広い。
【発明を実施するための形態】
【００１０】
本発明の化合物は、下記式（１）で表わされる化合物である。
Ｒ１−Ｒ２−Ｏ−ＣＨ２−ＣＦ２−（−Ｏ−ＣＦ２−ＣＦ２−）ｎ−Ｏ−Ｒ３    （１）
Ｒ１は、炭素数４〜２０の直鎖アルキル基または炭素数４〜２０の直鎖アルコキシ基である。該アルキル基の炭素数は５〜１０が好ましい。
Ｒ２は、単結合または２価連結基である。該２価連結基としては、式（２１）〜（２３）で表わされるいずれかの２価連結基が好ましい。Ｒ２は、単結合及び式（２１）〜（２３）で表わされる２価連結基のいずれか一つであることが好ましい。
Ｒ３は、１価有機基である。該Ｒ３としては、式（３１）〜（３３）で表わされるいずれかの１価有機基であることが好ましい。
式（１）で表わされる化合物のうち、具体的な化合物としては式（１１）〜（１４）で表わされるいずれかの化合物が好ましい。
本発明の化合物は、オキシテトラフルオロエチレン部位を有することにより液晶相を示す温度範囲が広く、かつ、リチウムイオン等のイオン電導性を示す。
本発明の化合物は実施例に示すように、Ｒ２をＲ１と水酸基とで置換して得られた化合物（Ｒ１−Ｒ２−ＯＨ）等の既知の化合物を出発物質として合成できる。精製はカラムクロマトグラフィーが適用できる。
【実施例】
【００１１】
［物性および評価］
（１Ｈ−ＮＭＲ）
化合物の１Ｈ−ＮＭＲスペクトルは、ＦＴ−ＮＭＲ装置（日本電子社製、ＪＮＭ−ＬＡ４００）を用いて測定した。
＜合成例１＞
＜化合物１の合成＞
１Ｈ，１Ｈ−ペルフルオロ−３，６，９−トリオキサデカン−１−オール（１．９１ｇ）、ピリジン（４３０μＬ）をジクロロメタン（２５ｍＬ）中に溶解し０℃に冷却した。トリフルオロメタンスルホン酸無水物（１．６２ｇ）を滴下により加え、０℃にて１時間撹拌後、室温で２４時間撹拌した。反応液に飽和炭酸水素ナトリウム水溶液（２５ｍＬ）を加え、分液によりジクロロメタン層を取りだし、更に水（２５ｍＬ）で洗浄した。ジクロロメタン層を抽出し硫酸マグネシウムで乾燥し、ろ過の後ジクロロメタンを留去し化合物１を（２．０２ｇ）得た。
１Ｈ−ＮＭＲ（４００ＭＨｚ、溶媒：重クロロホルム、基準：テトラメチルシラン）δ（ｐｐｍ）：４．６８（ｔ、２Ｈ）、１９Ｆ−ＮＭＲ（３７６ＭＨｚ、溶媒：重クロロホルム、基準：フルオロベンゼン（δ  −１１３．１５））δ（ｐｐｍ）：−５５．１１（３Ｆ）、−７４．０４（３Ｆ）、−７７．５５（２Ｆ）、−８８．４７（６Ｆ）、−９０．４９（２Ｆ）。
（化合物１）
【００１２】
【化３】
2017088551.tif 000004
【００１３】
＜化合物２＞
化合物２はＪｏｕｒｎａｌ  ｏｆ  Ａｍｅｒｉｃａｎ  Ｃｈｅｍｉｃａｌ  Ｓｏｃｉｅｔｙ、２００５年、第１２７巻、ｐ．１５６１８−１５６２３に示された方法に従い合成した。
（化合物２）
【００１４】
【化４】
2017088551.tif 000005
【００１５】
＜化合物３の合成＞
化合物１（３８９ｍｇ）と化合物２（２２３ｍｇ）をＮ，Ｎ−ジメチルホルムアミド（ＤＭＦ）（３ｍＬ）中に溶解し、炭酸カリウム（２３０ｍｇ）を加え、９０℃で９０分撹拌した。得られた反応液に飽和塩化アンモニウム水溶液（２０ｍＬ）と酢酸エチル（２０ｍＬ）を加え酢酸エチル層を抽出し硫酸マグネシウムで乾燥し、ろ過の後酢酸エチルを留去した。得られた固体をヘキサンに溶解してカラムクロマトグラフィー（展開相ＳｉＯ２（流出液ヘキサン））により精製し、化合物３を３５４ｍｇ得た。
１Ｈ−ＮＭＲ（４００ＭＨｚ、溶媒：重クロロホルム、基準：テトラメチルシラン）δ（ｐｐｍ）：７．４４（ｄ、２Ｈ）、７．３１（ｄ、２Ｈ）、７．１３（ｔ、１Ｈ）６．８６（ｔ、１Ｈ）、４．４８（ｔ、２Ｈ）、２．５４（ｔ、１Ｈ）、１．９４（ｔ、４Ｈ）、１．５２（ｑ、２Ｈ）、１．４０−１．２５（９Ｈ）、１．１０（ｍ、２Ｈ）０．９４（ｔ、３Ｈ）、１９Ｆ−ＮＭＲ（３７６ＭＨｚ、溶媒：重クロロホルム、基準：フルオロベンゼン（δ  −１１３．１５））δ（ｐｐｍ）：−５５．４２（３Ｆ）、−７７．７１（２Ｆ）、−８８．６９（６Ｆ）、−９０．７７（２Ｆ）、−１４０．３３（１Ｆ）、−１５６．２５（１Ｆ）。
（化合物３）
【００１６】
【化５】
2017088551.tif 000006
【００１７】
＜合成例２＞
＜化合物４の合成＞
化合物１（５０２ｍｇ）と４，４’−ジヒドロキシビフェニル（８８５ｍｇ）をＤＭＦ（１０ｍＬ）に溶解し、炭酸カリウム（４０９ｍｇ）を加え、９０℃で１５０分撹拌した。得られた反応液に飽和塩化アンモニウム水溶液（２０ｍＬ）と酢酸エチル（２０ｍＬ）を加え酢酸エチル層を抽出し硫酸マグネシウムで乾燥後、酢酸エチルを留去した。得られた固体をヘキサンに溶解してカラムクロマトグラフィー（展開相ＳｉＯ２（流出液ヘキサン：酢酸エチル＝６：１））により精製し、化合物４を５３６ｍｇ得た。
１Ｈ−ＮＭＲ（４００ＭＨｚ、溶媒：重クロロホルム、基準：テトラメチルシラン）δ（ｐｐｍ）：７．４８（ｄ、２Ｈ）、７．４１（ｄ、２Ｈ）、６．９７（ｄ、２Ｈ）、６．９１（ｄ、２Ｈ）、６．３０（ｂｒ、ＯＨ）、４．３８（ｔ、２Ｈ）、１９Ｆ−ＮＭＲ（３７６ＭＨｚ、溶媒：重クロロホルム、基準：フルオロベンゼン（δ  −１１３．１５））δ（ｐｐｍ）：−５５．１２（３Ｆ）、−７７．３０（２Ｆ）、−８８．５４（６Ｆ）、−９０．５１（２Ｆ）。
（化合物４）
【００１８】
【化６】
2017088551.tif 000007
【００１９】
＜化合物５の合成＞
化合物４（３５５ｍｇ）、４−オクチルオキシ安息香酸（１７４ｍｇ）、をジクロロメタン（５ｍＬ）に溶解し、１−エチル−３−（３−ジメチルアミノプロピル）カルボジイミド塩酸塩（１３３ｍｇ）、４−ジメチルアミノピリジン（７．５ｍｇ）を加え、室温で１３時間撹拌した。ジクロロメタンを留去し、残渣をヘキサンに溶解してカラムクロマトグラフィー（展開相ＳｉＯ２（流出液ヘキサン：酢酸エチル＝４：１））により精製し、化合物５を４２９ｍｇ得た。
１Ｈ−ＮＭＲ（４００ＭＨｚ、溶媒：重クロロホルム、基準：テトラメチルシラン）δ（ｐｐｍ）：８．１５（ｄ、２Ｈ）、７．５７（ｄ、２Ｈ）、７．５３（ｄ、２Ｈ）、７．２５（ｄ、２Ｈ）、７．００（ｄ、２Ｈ）、６．９７（ｄ、２Ｈ）、４．４０（ｔ、２Ｈ）、４．０４（ｔ、２Ｈ）、１．８２（ｍ、２Ｈ）、１．４７（ｍ、２Ｈ）、１．４０−１．２４（ｍ、８Ｈ）、０．８９（ｔ、３Ｈ）、１９Ｆ−ＮＭＲ（３７６ＭＨｚ、溶媒：重クロロホルム、基準：フルオロベンゼン（δ  −１１３．１５））δ（ｐｐｍ）：−５５．０５（３Ｆ）、−７７．２１（２Ｆ）、−８８．４７（６Ｆ）、−９０．４６（２Ｆ）。
（化合物５）
【００２０】
【化７】
2017088551.tif 000008
【００２１】
＜合成例３＞
＜化合物６の合成＞
４−（ｔｒａｎｓ−４−ペンチルシクロヘキシル）フェノール（４．９８ｇ）、６−ブロモヘキサノール（４．３９ｇ）を、ＤＭＦ（５０ｍＬ）中に溶解し、炭酸カリウム（５．５９ｇ）を加え８０℃で１１時間撹拌した。得られた反応液に飽和塩化アンモニウム水溶液（５０ｍＬ）と酢酸エチル（５０ｍＬ）を加え酢酸エチル層を抽出し硫酸マグネシウムで乾燥後、酢酸エチルを留去した。得られた固体をヘキサンに溶解してカラムクロマトグラフィー（展開相ＳｉＯ２（流出液ヘキサン：酢酸エチル＝３：１））により精製し、化合物６を５．５３ｇ得た。
１Ｈ−ＮＭＲ（４００ＭＨｚ、溶媒：重クロロホルム、基準：テトラメチルシラン）δ（ｐｐｍ）：７．１０（ｄ、２Ｈ）、６．８１（ｄ、２Ｈ）、３．９３（ｔ、２Ｈ）、３．６５（ｑ、２Ｈ）、２．３９（ｔ、ＯＨ）、１．８４（ｄ、４Ｈ）、１．７７（ｍ、２Ｈ）、１．６０（ｍ、２Ｈ）、１．５３−１．３７（ｍ、６Ｈ）、１．３５−１．１７（ｍ、９Ｈ）、１．０４（ｍ、２Ｈ）、０．８９（ｔ、３Ｈ）。
（化合物６）
【００２２】
【化８】
2017088551.tif 000009
【００２３】
＜化合物７の合成＞
化合物６（２．５４ｇ）、パラトルエンスルホン酸クロリド（２．８０ｇ）をテトラヒドロフラン（ＴＨＦ）（３０ｍＬ）中に溶解し、トリエチルアミン（２．２３ｇ）を加え、室温で１２時間撹拌した。得られた反応液に飽和塩化アンモニウム水溶液（３０ｍＬ）と酢酸エチル（３０ｍＬ）を加え酢酸エチル層を抽出し硫酸マグネシウムで乾燥後、酢酸エチルを留去した。得られた固体をヘキサンに溶解してカラムクロマトグラフィー（展開相ＳｉＯ２（流出液ヘキサン：クロロホルム＝２：１））により精製し、化合物７を３．００ｇ得た。
１Ｈ−ＮＭＲ（４００ＭＨｚ、溶媒：重クロロホルム、基準：テトラメチルシラン）δ（ｐｐｍ）：７．７８（ｄ、２Ｈ）、７．３３（ｄ、２Ｈ）、７．１０（ｄ、２Ｈ）、６．７９（ｄ、２Ｈ）、４．０３（ｔ、２Ｈ）、３．８８（ｔ、２Ｈ）、２．４３（ｓ、３Ｈ）、２．３９（ｔｔ、１Ｈ）、１．８４（ｄ、４Ｈ）、１．７０（ｍ、２Ｈ）、１．６６（ｍ、２Ｈ）、１．４４−１．１７（ｍ、１５Ｈ）、１．０２（ｍ、２Ｈ）、０．８９（ｔ、３Ｈ）。
（化合物７）
【００２４】
【化９】
2017088551.tif 000010
【００２５】
＜化合物８の合成＞
化合物７（０．９２６ｇ）、１Ｈ，１Ｈ，１１Ｈ，１１Ｈ−ペルフルオロ−３，６，９−トリオキサウンデカン−１，１１−ジオール（１．７２ｇ）をＤＭＦ（１５ｍＬ）に溶解し、炭酸カリウム（０．３８３ｇ）を加え、９０℃で１２時間撹拌した。ＤＭＦを留去し、残渣をヘキサンに溶解してカラムクロマトグラフィー（展開相ＳｉＯ２（流出液ヘキサン：酢酸エチル＝４：１））により精製し、化合物８を６０１ｍｇ得た。
１Ｈ−ＮＭＲ（４００ＭＨｚ、溶媒：重クロロホルム、基準：テトラメチルシラン）δ（ｐｐｍ）：７．１１（ｄ、２Ｈ）、６．８１（ｄ、２Ｈ）、３．９２（ｔ、２Ｈ）、３．９１−３．８５（ｍ、２Ｈ）、３．７９（ｔ、２Ｈ）、３．６０（ｔ、２Ｈ）、２．８４（ｔ、ＯＨ）、２．４０（ｔｔ、１Ｈ）、１．８６（ｄ、４Ｈ）、１．７７（ｍ、２Ｈ）、１．６２（ｍ、２Ｈ）、１．５１−１．３８（ｍ、６Ｈ）、１．３６−１．１８（ｍ、９Ｈ）、１．０３（ｍ、２Ｈ）、０．９０（ｔ、３Ｈ）、１９Ｆ−ＮＭＲ（３７６ＭＨｚ、溶媒：重クロロホルム、基準：フルオロベンゼン（δ  −１１３．１５））δ（ｐｐｍ）：−７７．５８（２Ｆ）、−８０．４７（２Ｆ）、−８８．６３（４Ｆ）、−８８．８８（４Ｆ）。
（化合物８）
【００２６】
【化１０】
2017088551.tif 000011
【００２７】
＜合成例４＞
＜化合物９の合成＞
化合物８（５９９ｍｇ）、塩化ぎ酸メチル（１１５ｍｇ）、ピリジン（１３０μＬ）にジクロロメタン（１０ｍＬ）を加え室温で一晩撹拌した。ジクロロメタンを留去し、残渣をヘキサンに溶解してカラムクロマトグラフィー（展開相ＳｉＯ２（流出液ヘキサン：酢酸エチル＝９：１））により精製し、化合物９を５５６ｍｇ得た。
１Ｈ−ＮＭＲ（４００ＭＨｚ、溶媒：重クロロホルム、基準：テトラメチルシラン）δ（ｐｐｍ）：７．１０（ｄ、２Ｈ）、６．８０（ｄ、２Ｈ）、４．５０（ｔ、２Ｈ）、３．９１（ｔ、２Ｈ）、３．８４（ｓ、３Ｈ）、３．８０（ｔ、２Ｈ）、３．６０（ｔ、２Ｈ）、２．３９（ｔｔ、１Ｈ）、１．８４（ｄ、４Ｈ）、１．７６（ｍ、２Ｈ）、１．６１（ｍ、２Ｈ）、１．４９−１．３６（ｍ、６Ｈ）、１．３５−１．１６（ｍ、９Ｈ）、１．０２（ｍ、２Ｈ）、０．８８（ｔ、３Ｈ）、１９Ｆ−ＮＭＲ（３７６ＭＨｚ、溶媒：重クロロホルム、基準：フルオロベンゼン（δ  −１１３．１５））δ（ｐｐｍ）：−７７．６３（４Ｆ）、−８０．６２（８Ｆ）。
（化合物９）
【００２８】
【化１１】
2017088551.tif 000012
【００２９】
＜合成例５＞
合成例１で１Ｈ，１Ｈ−ペルフルオロ−３，６，９−トリオキサデカン−１−オールの代わりに３，６，９−トリオキサデカン−１−オールを用いた以外は同様の方法にて、化合物１０を得た。
１Ｈ−ＮＭＲ（４００ＭＨｚ、溶媒：重クロロホルム、基準：テトラメチルシラン）δ（ｐｐｍ）：７．４３（ｄ、２Ｈ）、７．２８（ｄ、２Ｈ）、７．０９（ｔ、１Ｈ）、６．８２（ｔ、１Ｈ）、４．２６−４．２３（ｍ、２Ｈ）、３．９１−３．８９（ｍ、２Ｈ）、３．８５（ｓ、３Ｈ）、３．７８−３．７５（ｍ、６Ｈ）、３．５７−３．５５（ｍ、２Ｈ）、２．５１（ｔ、１Ｈ）、１．９１（ｔ、４Ｈ）、１．５２（ｑ、２Ｈ）、１．４０−１．２５（９Ｈ）、１．１０（ｍ、２Ｈ）、０．９４（ｔ、３Ｈ）。
（化合物１０）
【００３０】
【化１２】
2017088551.tif 000013
【００３１】
＜合成例６＞
合成例３で１Ｈ，１Ｈ，１１Ｈ，１１Ｈ−ペルフルオロ−３，６，９−トリオキサウンデカン−１，１１−ジオールの代わりに３，６，９−トリオキサウンデカン−１，１１−ジオールを用いた以外は同様の方法にて、化合物１１を得た。
１Ｈ−ＮＭＲ（４００ＭＨｚ、溶媒：重クロロホルム、基準：テトラメチルシラン）δ（ｐｐｍ）：７．１０（ｄ、２Ｈ）、６．８１（ｄ、２Ｈ）、３．９２（ｔ、２Ｈ）、３．７２（ｔ、２Ｈ）、３．６８−３．５７（ｍ、１４Ｈ）、３．４６（ｔ、２Ｈ）、２．６６（ｂｒ、ＯＨ）、２．４０（ｔｔ、１Ｈ）、１．８５（ｄ、４Ｈ）、１．７７（ｍ、２Ｈ）、１．６１（ｍ、２Ｈ）、１．５１−１．３７（ｍ、６Ｈ）、１．３６−１．１７（ｍ、９Ｈ）、１．０３（ｍ、２Ｈ）、０．８９（ｔ、３Ｈ）。
（化合物１１）
【００３２】
【化１３】
2017088551.tif 000014
【００３３】
＜合成例７＞
合成例４で１Ｈ，１Ｈ，１１Ｈ，１１Ｈ−ペルフルオロ−３，６，９−トリオキサウンデカン−１，１１−ジオールの代わりに３，６，９−トリオキサウンデカン−１，１１−ジオールを用いた以外は同様の方法にて、化合物１２を得た。
１Ｈ−ＮＭＲ（４００ＭＨｚ、溶媒：重クロロホルム、基準：テトラメチルシラン）δ（ｐｐｍ）：７．１１（ｄ、２Ｈ）、６．８１（ｄ、２Ｈ）、４．２９（ｔ、２Ｈ）、３．９２（ｔ、２Ｈ）、３．７２（ｔ、２Ｈ）、３．６８−３．５６（ｍ、１２Ｈ）、３．４６（ｔ、２Ｈ）、２．４０（ｔｔ、１Ｈ）、１．８５（ｄ、４Ｈ）、１．７７（ｍ、２Ｈ）、１．６１（ｍ、２Ｈ）、１．５１−１．１７（ｍ、１５Ｈ）、１．０２（ｍ、２Ｈ）、０．８９（ｔ、３Ｈ）。
（化合物１２）
【００３４】
【化１４】
2017088551.tif 000015
【００３５】
＜液晶相発現温度範囲の測定＞
合成した液晶化合物をＤＳＣ測定装置（Ｎｅｔｚｓｃｈ社製、ＤＳＣ２０４  Ｐｈｏｅｎｉｘ）で測定し、降温時の発熱ピーク位置から液晶相発現温度範囲を決定した。
＜電導率の測定＞
合成した液晶化合物にビス−トリフルオロメタンスルホン酸イミドのリチウム塩（ＴＦＳＩ−Ｌｉ）を所定量加え、金の櫛歯型電極付きガラス基板と電極のないガラス基板で挟み、交流インピーダンス法（日置電気社製、ケミカルインピーダンスアナライザ３５３２−８０）により３０℃の電導率を決定した。
合成例１〜７のそれぞれで得られた化合物についての液晶相発現温度範囲と電導率を表１に示す。なおＬｉ塩濃度は、各化合物に対するｍｏｌ％である。
【００３６】
【表１】
2017088551.tif 000016
【００３７】
例えば実施例１と比較例１、実施例３と比較例２、実施例４と比較例３のように同じメソゲンを有する化合物同士を比較すると、本発明の化合物の方が液晶相発現温度範囲が広くなっていることがわかる。
【産業上の利用可能性】
【００３８】
本発明によれば、良好なイオン電導性を有する固体電解質が得られる。